(57)【要約】【課題】長期間の使用においての変色や脆化が抑制され長期信頼性に優れた光反射フィルムの製造方法を提供する。【解決手段】屈折率差を有する高屈折率層と低屈折率層とが交互に積層され少なくともそのうちの１層が水溶性樹脂および無機酸化物粒子を含んだ光反射層を有する光学積層体を形成する工程と、前記光学積層体のＬ＊ａ＊ｂ＊色空間における色差ΔＥ＊ａｂを、０．５≦ΔＥ＊ａｂ≦１０．０の範囲で変化させる熱処理工程とを行う光反射フィルムの製造方法である。【選択図】図１
2017096990.tif 000002
【特許請求の範囲】
【請求項１】
屈折率差を有する高屈折率層と低屈折率層とが交互に積層され少なくともそのうちの１層が水溶性樹脂および無機酸化物粒子を含んだ光反射層を有する光学積層体を形成する工程と、
前記光学積層体のＬ＊ａ＊ｂ＊色空間における色差ΔＥ＊ａｂを、０．５≦ΔＥ＊ａｂ≦１０．０の範囲で変化させる熱処理工程とを行う
光反射フィルムの製造方法。
【請求項２】
前記光学積層体を形成する工程では、前記光反射層上に粘着層を積層する
請求項１記載の光反射フィルムの製造方法。
【請求項３】
前記光学積層体を形成する工程では、セパレータ上に塗布された前記粘着層を、前記光反射層に貼り合わせる
請求項２記載の光反射フィルムの製造方法。
【請求項４】
前記熱処理工程では、６０℃以上、１３０℃以下の環境下に前記光学積層体を２分以上保持する
請求項１〜３の何れかに記載の光反射フィルムの製造方法。
【請求項５】
前記熱処理工程では、前記光学積層体のＬ＊ａ＊ｂ＊色空間における色座標ｂ＊の差Δｂ＊を、Δｂ＊≦−０．５の範囲で変化させる
請求項１〜４の何れかに記載の光反射フィルムの製造方法。
【発明の詳細な説明】
【技術分野】
【０００１】
本発明は、光反射フィルムの製造方法に関する。
【背景技術】
【０００２】
近年、冷房設備にかかる負担を減らすため、建物や車両の窓ガラスに装着させて、太陽光の熱線の透過を遮断する赤外遮蔽フィルムへの要望が高まっている。赤外線を遮蔽する構成の一つとして、水溶性樹脂と金属酸化物粒子とを用いて構成された高屈折率層と低屈折率層とを、基材上に交互に積層してなる赤外反射層を備えた赤外反射フィルムが知られている。
【０００３】
このような赤外反射フィルムは、例えばウェットプロセスを適用して次のようにして製造する。先ず、基材上に低屈折率層用塗布液と高屈折率層用塗布液とを交互に塗布、乾燥して赤外反射層を形成し、次いで、赤外反射層に樹脂接着層用塗布液を塗布、乾燥して樹脂接着剤を形成し、さらに樹脂接着剤層にハードコート用塗布液を塗布し、さらに活性エネルギー線を照射してハードコート層を形成する（下記特許文献１参照）。
【先行技術文献】
【特許文献】
【０００４】
【特許文献１】国際公開第２０１４／０２４８７３号
【発明の概要】
【発明が解決しようとする課題】
【０００５】
しかしながら以上のような赤外反射フィルムは、赤外反射層の塗布とその後の乾燥による層形成からの時間経過により、徐々に赤外反射層内の樹脂及び金属酸化物粒子が変質し、時間経過とともに変色や脆化が進行する問題があった。
【０００６】
そこで本発明は、長期間の使用においての変色や脆化が抑制され長期信頼性に優れた光反射フィルムの製造方法を提供することを目的とする。
【課題を解決するための手段】
【０００７】
このような目的を達成するための本発明は、屈折率差を有する高屈折率層と低屈折率層とが交互に積層され少なくともそのうちの１層が水溶性樹脂および無機酸化物粒子を含んだ光反射層を有する光学積層体を形成する工程と、前記光学積層体のＬ＊ａ＊ｂ＊色空間における色差ΔＥ＊ａｂを、０．５≦ΔＥ＊ａｂ≦１０．０の範囲で変化させる熱処理工程とを行う光反射フィルムの製造方法である。
【発明の効果】
【０００８】
以上のような本発明によれば、長期間の使用においての変色や脆化が抑制され長期信頼性に優れた光反射フィルムの製造方法を提供することが可能である。
【図面の簡単な説明】
【０００９】
【図１】第１実施形態の製造方法を説明する断面模式図である。
【図２】第２実施形態の製造方法を説明する断面模式図である。
【図３】第３実施形態の製造方法を説明する断面模式図である。
【発明を実施するための形態】
【００１０】
≪第１実施形態：光反射フィルムの製造方法≫
図１は、第１実施形態を説明する断面模式図である。この図を用いて製造方法を説明する光反射フィルム１０ａは、建物の屋外の窓や自動車窓等、長期間太陽光に晒らされる設備に装着して用いられるものである。このような光反射フィルム１０ａは、樹脂基材１と、その一主面上に設けられた光反射層３と、樹脂基材１の他主面上に設けられたハードコート層５とを備えたものである。光反射層３は、低屈折率層３Ｌと高屈折率層３Ｈとが交互に積層されたものである。
【００１１】
このような光反射フィルム１０ａの厚さは、１２〜３１５μｍであることが好ましく、１５〜２００μｍであることがより好ましく、２０〜１００μｍであることがさらに好ましい。
【００１２】
このような光反射フィルム１０ａの光学特性は、ＪＩＳ  Ｒ３１０６−１９９８で示される可視光領域の透過率が５０％以上であり、好ましくは７５％以上であり、より好ましくは８５％以上である。また、この光反射フィルム１０ａが、例えば近赤外遮蔽フィルムであれば、波長９００ｎｍ〜１４００ｎｍの領域に反射率５０％を超える領域を有することが好ましい。なお、以下においては、この光反射フィルム１０ａが近赤外線を反射する熱線反射フィルムであることとして実施の形態を説明する。しかしながら、この光反射フィルム１０ａは、近赤外遮蔽フィルムであることに限定されることはなく、赤外線や紫外線を反射して遮蔽するフィルムであってもよく、それぞれの波長領域の反射率が５０％を超えるように、各層の膜厚および構成材料が設定されていることとする。
【００１３】
以上のような光反射フィルム１０ａの製造方法は、先ず図１Ａに示すように、ハードコート層５、樹脂基材１、および光反射層３からなる光学積層体１０を形成した後、図１Ｂに示すように光学積層体１０を熱処理することにより光反射フィルム１０ａを作製する方法である。そして特に、光学積層体１０の熱処理において、光学積層体１０の色変化を指標とした熱処理を行うところに特徴がある。以下、各図面に示す工程の詳細を説明する。
【００１４】
＜光学積層体１０の形成＞
先ず、図１Ａに示すように、樹脂基材１を準備する。次いで、ウェットプロセスを適用して、樹脂基材１の一主面側に光反射層３を形成し、樹脂基材１の他主面側にハードコート層５を形成する。これにより、ハードコート層５、樹脂基材１、および光反射層３を積層した光学積層体１０を形成する。以下、各工程を順に説明するが、樹脂基材１の一主面上への光反射層３の形成と、樹脂基材１の他主面上へのハードコート層５の形成とは、どちらを先に行なっても良い。
【００１５】
［樹脂基材１の準備］
ここで準備する樹脂基材１は、透明であれば特に限定されるものではない。このような樹脂基材１としては、例えば、メタクリル酸エステル、ポリエチレンテレフタレート(ＰＥＴ)、ポリエチレンナフタレート(ＰＥＮ)、ポリ力一ボネー卜(ＰＣ)、ポリアリレート、ポリスチレン(ＰＳ)、芳香族ポリアミド、ポリエーテルエーテルケトン、ポリスルホン、ポリエーテルスルホン、ポリイミド、ポリエーテルイミド等の樹脂からなるフィルム、さらには前記樹脂を二層以上積層してなる樹脂フィルム等が挙げられる。コストや入手の容易性の観点から、ポリエチレンテレフタレート(ＰＥＴ)、ポリエチレンナフタレート(ＰＥＮ)、ポリ力一ボネー卜(ＰＣ) を用いることが好ましい。
【００１６】
樹脂基材１の厚さは、５μｍ〜２００μｍであることが好ましく、１５μｍ〜１５０μｍであることがより好ましい。樹脂基材１が、複数の基材の積層体で構成される場合には、その総膜厚が上記範囲にあることが好ましい。
【００１７】
樹脂基材１は、ＪＩＳ  Ｒ３１０６−１９９８で示される可視光領域の透過率が８５％以上であることが好ましく、特に９０％以上であることが好ましい。樹脂基材１の透過率を高めることにより、光反射フィルム１０ａにおける波長４２０ｎｍ〜７８０ｎｍの最小透過率を高めることができる。
【００１８】
また樹脂基材１は、未延伸フィルムであっても、延伸フィルムであってもよいが、強度の向上、熱膨張の抑制の観点から延伸フィルムであることが好ましい。
【００１９】
さらに樹脂基材１は、製膜過程で片面または両面に下引層を設けることが好ましい。下引層は、インラインでまたは製膜後に形成されうる。下引層の形成方法としては、例えば、下引層塗布液を塗布し、得られた塗膜を乾燥する方法が挙げられる。下引層塗布液は、通常、樹脂を含む。樹脂としては、例えば、ポリエステル樹脂、アクリル変性ポリエステル樹脂、ポリウレタン樹脂、アクリル樹脂、ビ、ニル樹脂、塩化ビニリデン樹脂、ポリエチレンイミンビニリデン樹脂、ポリエチレンイミン樹脂、ポリビニルアルコール系樹脂、変性ポリビニルアルコール系樹脂、およびゼラチン等が挙げられる。
【００２０】
なお、樹脂基材１は、さらに導電性層、帯電防止層、ガスバリア層、防汚層、消臭層、流滴層、易滑層、中間膜層等の公知の機能層を有していてもよい。このような機能層を備えた樹脂基材１は、機能層を含めた総膜厚が、５μｍ〜２００μｍであることが好ましく、１５μｍ〜１５０μｍであることがより好ましい。
【００２１】
［光反射層３の形成］
樹脂基材１の一主面上に形成する光反射層３は、低屈折率層３Ｌと高屈折率層３Ｈとが交互に積層された構成を有する。なお、「低屈折率層３Ｌ」及び「高屈折率層３Ｈ」は、互いに屈折率差を有する層であって、隣接した２層の屈折率差を比較した場合に、屈折率の低い方の層を低屈折率層３Ｌとし、高い方の層を高屈折率層３Ｈとする。
【００２２】
これらの低屈折率層３Ｌおよび高屈折率層３Ｈは、水溶性樹脂および無機酸化物粒子を含んだ層として形成される。低屈折率層３Ｌは、水溶性樹脂および第１の無機酸化物粒子を含んで形成される。また高屈折率層３Ｈは、水溶性樹脂および第２の無機酸化物粒子を含んで形成される。第１の無機酸化物粒子と第２の無機酸化物粒子とは、低屈折率層３Ｌと高屈折率層３Ｈとの屈折率差を大きくするために用いられる。
【００２３】
低屈折率層３Ｌの屈折率は、１．１０〜１．６０であることが好ましく、１．３０〜１．５０であることがより好ましい。一方、高屈折率層３Ｈの屈折率は、１．８０〜２．５０であることが好ましく、１．９０〜２．２０であることがより好ましい。なお、低屈折率層３Ｌおよび高屈折率層３Ｈの各屈折率の値は、以下のように測定した値を採用するものとする。具体的には、支持体上に屈折率の測定対象となる層を単層で塗布して得られた塗膜を１０ｃｍ×１０ｃｍに断裁してサンプルを作製する。作製したサンプルは、裏面での光の反射を防止するため、測定面とは反対側の面(裏面)を粗面化処理し、黒色スプレーで光吸収処理を行う。このように作製したサンプルを、分光光度計Ｕ−４０００型(株式会社日立製作所製)を用いて、５度正反射の条件にて可視領域(４００ｎｍ〜７００ｎｍ）の反射率を２５点測定して平均値を求め、その測定結果より平均屈折率を求める。
【００２４】
以上のような低屈折率層３Ｌおよび高屈折率層３Ｈは、屈折率差が大きいほど少ない層数で、光反射層３を薄膜化しつつ光反射率を高くすることができる。したがって、低屈折率層３Ｌおよび高屈折率層３Ｈの層数は、低屈折率層３Ｌと高屈折率層３Ｈの屈折率差の寄っても異なるが、光反射層３を薄膜化する観点から合計で１００層以下であることが好ましく、４０層以下であることがより好ましく、２０層以下であることがさらに好ましい。
【００２５】
樹脂基材１の一主面上にこのような光反射層３を形成する方法として、低屈折率層用塗布液および高屈折率層用塗布液を調整した後、これらの塗布液を交互に塗布および乾燥させる方法が挙げられ、以下のように行う。
【００２６】
−低屈折率層用塗布液の調整および高屈折率層用塗布液の調整−
低屈折率層用塗布液の調製方法、および高屈折率層用塗布液の調整方法は、特に制限されず、水溶性樹脂、無機酸化物粒子（第１無機酸化物粒子または第２無機酸化物粒子）、保護剤、溶媒、硬化剤、及び必要に応じて添加されるその他の添加剤を、撹拌混合する方法が挙げられる。各成分の混合順は特に限定されず、撹拌しながら各成分を順次混合してもよいし、一度に混合して撹拌してもよい。これらの各塗布液は、溶媒の量を調整することにより、適当な粘度に調整する。
【００２７】
以下、低屈折率層用塗布液および高屈折率層用塗布液の調整に用いられる水溶性樹脂、無機酸化物粒子（第１無機酸化物粒子または第２無機酸化物粒子）、保護剤、溶媒、硬化剤、及び必要に応じて添加されるその他の添加剤を、この順に説明する。
【００２８】
（水溶性樹脂）
低屈折率層用塗布液および高屈折率層用塗布液に含まれる水溶性樹脂は、低屈折率層３Ｌおよび高屈折率層３Ｈのバインダーとして機能するものである。なお、ここで「水溶性」とは、水媒体に対し１質量％以上、好ましくは２質量％以上が溶解することを意味する。
【００２９】
このような水溶性樹脂としては、例えば、ポリビ、ニルアルコール系樹脂、ゼラチン、セルロース類、増粘多糖類、および反応性官能基を有するポリマーが用いられうる。これらのうち、ポリビニルアルコール系樹脂を用いることが好ましい。
【００３０】
好ましく用いられるポリビニルアルコール系樹脂としては、ポリ酢酸ビニルを加水分解して得られる通常のポリビニルアルコール(未変性ポリビニルアルコール)の他に、末端を力チオン変性した力チオン変性ポリビニルアルコール、アニオン性基を有するアニオン変性ポリビニルアルコール、アクリル等で変性した変性ポリビニルアルコール、反応型ポリビニルアルコール(例えば、日本合成製「ゴーセファイマーＺ］)、酢酸ビニル系樹脂(例えば、クラレ製「エクセバール］)も含まれる。
【００３１】
これらのポリビニルアルコール系樹脂は、重合度や変性の種類違いなど２種類以上を併用することもできる。また、シラノール基を有するシラノール変性ポリビニルアルコール(例えば、クラレ製「Ｒ−１１３０」)等を併用することもできる。シラノール変性ポリビニルアルコールを含むことにより、低屈折率層用塗布液および高屈折率層用塗布液が経時的に安定し、結果として得られる塗膜の塗布性が良好になる。
【００３２】
ここで用いられるポリビ、二アルアルコール樹脂の重合度は、１５００〜７０００であることが好ましく、２０００〜５０００であることがより好ましい。重合度が１５００以上であると、低屈折率層３Ｌおよび高屈折率層３Ｈの形成時における塗布膜のひび割れ耐性が良くなることから好ましい。一方、重合度が７０００以下であると、低屈折率層３Ｌおよび高屈折率層３Ｈの形成時における塗布液が安定することから好ましい。なお、ここで「重合度」とは、粘度平均重合度を指し、ＪＩＳ−Ｋ６７２６（１９９４）に準じて測定された値を採用するものとする。具体的には、ポリビニルアルコール系樹脂を完全に再ケン化して精製した後、３０℃の水中で測定した極限粘度[η］（ｄｌ／ｇ）から下記式（１）により、重合度Ｐを求めることができる。
【００３３】
Ｐ＝（[η]×１０３／８．２９）(1/0.62)・・・式（１）
【００３４】
低屈折率層用塗布液および高屈折率層用塗布液に含まれる水溶性樹脂は、それぞれケン化度の異なるポリビニルアルコール系樹脂を含有することが好ましい。これにより、低屈折率層用塗布液および高屈折率層用塗布液を重ねて塗布した場合の界面での層間混合が抑制され、光反射率(光遮蔽率)がより良好となり、ヘイズが低くなることから好ましい。この際、低屈折率層用塗布液および高屈折率層用塗布液のどちらのポリビニルアルコール系樹脂のケン化度の値が高くてもよいが、高屈折率層用塗布液に含まれるポリビ、ニルアルコール系樹脂のケン化度がより高いことが好ましい。ケン化度の高いポリビニルアルコール系樹脂は、高屈折率層用塗布液に含まれる第２の無機酸化物粒子を保護することができる。
【００３５】
低屈折率層用塗布液および高屈折率層用塗布液に含まれるポリビニルアルコール系樹脂のケン化度の絶対値の差は、可能な限り大きいことが好ましいが、３ｍｏｌ％以上であることが好ましく、５ｍｏｌ％以上であることがより好ましい。ケン化度の絶対値の差が３ｍｏｌ％以上であると、上記界面での層間混合を好ましいレベルに抑制できる。
【００３６】
また、低屈折率層用塗布液および高屈折率層用塗布液に含まれるポリビニルアルコール系樹脂のケン化度は、水への溶解性の観点から、７５ｍｏｌ％以上であることが好ましい
【００３７】
以上のような水溶性樹脂は、低屈折率層用塗布液および高屈折率層用塗布液中の濃度が、０．５〜１０質量％であることが好ましい。
【００３８】
さらに、低屈折率層用塗布液および高屈折率層用塗布液におけるポリビニルアルコール系樹脂(全ポリビニルアルコール系樹脂の合計)の含有量は、形成される低屈折率層３Ｌおよび高屈折率層３Ｈの全質量(固形分)１００質量％に対し、５〜５０質量％であることが好ましく、１０〜４０質量％であることがより好ましく、１４〜３０質量％であることがさらに好ましい。ポリビニルアルコール系樹脂の含有量が５質量％以上であると、低屈折率層用塗布液および高屈折率層用塗布液を塗布した後の乾燥において、塗膜の表面が均一になり、透明性の良好な低屈折率層３Ｌおよび高屈折率層３Ｈを形成することができる。一方、ポリビニルアルコール系樹脂の含有量を５０質量％以下とすることにより、高屈折率層３Ｈと低屈折率層３Ｌと屈折率差を十分に大きくできる程度の無機酸化物粒子（第１無機酸化物粒子または第２無機酸化物粒子）を、低屈折率層用塗布液および高屈折率層用塗布液に含有させることができる。
【００３９】
（第１の無機酸化物粒子）
低屈折率用塗布液に含有させる第１の無機酸化物粒子は、高屈折率用塗布液に含有させる第２の無機酸化物粒子よりも屈折率が低いものである。このような第１の無機酸化物粒子を構成する材料は、特に限定されることはないが、酸化亜鉛、合成非晶質シリ力、およびコロイダルシリ力等の二酸化ケイ素、アルミナ、コロイダルアルミナ等を挙げることができる。これらのうち、二酸化ケイ素を用いることが好ましく、コロイダルシリ力を用いることが特に好ましい。なお、第1の金属酸化物は１種類を単独で用いてもよく、２種以上を混合して用いてもよい。
【００４０】
第１の無機酸化物粒子として特に好ましく用いられるコロイダルシリ力とは、ケイ酸ナトリウムの酸等による複分解やイオン交換樹脂層を通過させて得られるシリ力ゾルを加熱熟成して得られる。
【００４１】
このようなコロイダルシリ力としては、合成品を用いてもよいし、市販品を用いてもよい。市販品としては、スノーテックスシリーズ(スノーテックスＯＳ、ＯＸＳ、Ｓ、ＯＳ、２０、３０、４０、Ｏ、Ｎ、Ｃ：日産化学工業株式会社製)等が挙げられる。
【００４２】
コロイダルシリ力は、その表面が力チオン変性されたものであってもよく、またＡｌ、Ｃａ、ＭｇまたはＢａ等で処理された物であってもよい。
【００４３】
第1の無機酸化物粒子(好ましくは二酸化ケイ素)は、その平均粒径が３〜１００ｎｍであることが好ましく、３〜５０ｎｍであることがより好ましい。なお、ここでは、無機酸化物粒子の「平均粒径(個数平均)］は、粒子そのもの又は各層の断面や表面に現れた任意の１０００個の粒子を電子顕微鏡で観察して粒径を測定し、その単純平均値(個数平均)として求めた値を採用するものとする。この際、粒子の粒径は、その投影面積に等しい円を仮定したときの直径で表したものである。
【００４４】
以上のような第１の無機酸化物粒子は、低屈折率層用塗布液中の濃度が１〜５０質量％であることが好ましい。また低屈折率層用塗布液は、形成される低屈折率層３Ｌ中の第１の無機酸化物粒子の含有量が、低屈折率層３Ｌの全固形分１００質量％に対して、２０〜７５質量％となるように調整されることが好ましく、３０〜７０質量％となるように調整されることがより好ましく、３５〜６９質量％となるように調整されることがさらに好ましく、４０〜６８質量％となるように調整されることが特に好ましい。２０質量％以上であると、低屈折率層３Ｌに所望の屈折率が得られることから好ましい。一方、７５質量％以下であると、低屈折率層３Ｌを形成する際の低屈折率層用塗布液の塗布性が良好となる。
【００４５】
なお、第1の金属酸化物粒子は、低屈折率層用塗布液に対して単分散であることが好ましい。「単分散」とは、下記式（２）で求められる単分散度が４０％以下であることをいい、より好ましくは３０％以下であり、特に好ましくは０．１〜２０％である。
【００４６】
単分散度＝（粒径の標準偏差）／（粒径の平均値）×１０・・・式（２）
【００４７】
（第２の無機酸化物粒子）
高屈折率用塗布液に含有させる第２の無機酸化物粒子は、低屈折率用塗布液に含有させる第１の無機酸化物粒子よりも屈折率が高いものである。このような第２の無機酸化物粒子を構成する材料は、特に限定されることはないが、酸化チタン、酸化ジルコニウム、酸化亜鉛、アルミナ、コロイダルアルミナ、酸化ニオブ、酸化ユーロピウム等を挙げることができる。これらのうち、透明でより屈折率の高い高屈折率層３Ｈを形成する観点から、酸化チタン、酸化ジルコニウムを用いることが好ましく、ルチル型(正方晶形)酸化チタン粒子を含有することがより好ましい。なお、第２の無機酸化物粒子は、１種類を単独で用いてもよく、２種以上を混合して用いてもよい。
【００４８】
第２の無機酸化物粒子として酸化チタン粒子を用いる場合、酸化チタンゾルの表面を変性して水または有機溶剤等に分散可能な状態として用いることが好ましい
【００４９】
また酸化チタン粒子は、含ケイ素の水和酸化物で被覆されたコアシェル粒子の形態で、あってもよい。コアシェル粒子は、酸化チタン粒子の表面を、コアとなる酸化チタンに含ケイ素の水和酸化物で構成されたシェル層で被覆した構造を有する。この際のコアの部分となる酸化チタン粒子の体積平均粒径は、１ｎｍを超え、３０ｎｍ未満であることが好ましく、４ｎｍ以上、３０ｎｍ未満であることがより好ましい。このようなコアシェル粒子を高屈折率層用塗布液に含有させることで、シェル層を構成する含ケイ素の水和酸化物と、水溶性樹脂との相互作用により、形成した低屈折率層３Ｌと高屈折率層３Ｈとの層間混合が抑制される。
【００５０】
含ケイ素の水和酸化物としては、無機ケイ素化合物の水和物、有機ケイ素化合物の加水分解物および縮合物のいずれであってもよいが、シラノール基を有することが好ましい。このため、コアシェル粒子としては、酸化チタン粒子がシリ力変性されたシリ力変性(シラノール変性)酸化チタン粒子であることが好ましい。
【００５１】
酸化チタンの含ケイ素の水和化合物の被覆量は、酸化チタン１００質量％に対して、３〜３０質量％であることが好ましく、３〜１０質量％であることがより好ましく、３〜８質量％であることがさらに好ましい。被覆量が３質量％以上であると、コアシェル粒子を安定に形成できることから好ましい。一方、被覆量が３０質量％以下であると、高屈折率層３Ｈが所望の屈折率化の値となることから好ましい。
【００５２】
第２の無機酸化物粒子は、その平均粒径(個数平均)が３〜１００ｎｍであることが好ましく、３〜５０ｎｍであることがより好ましい。
【００５３】
また、第２の無機酸化物粒子は、体積平均粒径が５０ｎｍ以下であることが好ましく、１〜４５ｎｍであることがより好ましく、５〜４０ｎｍであることがさらに好ましい。体積平均粒径が５０ｎｍ以下であると、ヘイズが少なく可視光透過性に優れることから好ましい。ここで「体積平均粒径」とは、媒体中に分散された一次粒子または二次粒子の体積平均粒径を意昧する。体積平均粒径は、以下の方法によって測定した値を採用するものとする。具体的には、屈折率層の断面や表面に現れた任意の１０００個の粒子を電子顕微鏡で観察して粒径を測定し、それぞれシヌｄ１、ｄ２、…ｄｋの粒径を持つ粒子がそれぞれｎ１，ｎ２，…ｎｋ個存在する第２の無機酸化物粒子の集団において、粒子1個当りの体積をＶ１とした場合に、下記式（３）により体積平均粒径［ｍｖ］を算出する。
【００５４】
ｍｖ＝｛Σ（ｖｉ・ｄｉ）｝／｛Σ（ｖｉ）}・・・式（３）
【００５５】
また第２の無機酸化物粒子は、第１の無機酸化物粒子とイオン性が同じで電荷が同符号であることが好ましい。これにより、低屈折率層用塗布液および高屈折率層用塗布液を交互に塗布する場合に、塗布膜の界面における凝集物の生成が防止され、良好なへイズが得られる。イオン性をそろえる手段としては、例えば、第１の無機酸化物粒子として二酸化ケイ素(アニオン)を用い、第２の無機酸化物粒子として酸化チタン(力チオン)を用いる場合において、酸化チタンを含ケイ素の水和酸化物で、処理してアニオン化する方法が挙げられる。なお、この場合、第１の無機酸化物粒子である二酸化ケイ素(アニオン)を、アルミニウム等で処理して力チオン化してもよい。
【００５６】
なお、高屈折率層用塗布液を調整する際には、先ず体積平均粒径が１００ｎｍ以下の第２の無機酸化物粒子(例えばルチル型の酸化チタン)を分散媒に対して分散させた分散液を調整し、この分散液を用いて高屈折率層用塗布液を調製することが好ましい。この際、第２の無機酸化物粒子は、含ケイ素の水和酸化物で被覆された酸化チタン粒子であることがより好ましい。分散液を用いる場合は、各層において任意の濃度となるように分散液を適宜添加すればよい。
【００５７】
以上のような第２の無機酸化物粒子は、高屈折率層用塗布液中の濃度が１〜５０質量％であることが好ましい。また高屈折率層用塗布液は、形成される高屈折率層３Ｈ中の第２の無機酸化物粒子の含有量が、高屈折率層３Ｈの全固形分１００質量％に対して、１５〜８５質量％となるように調整されることが好ましく、２０〜８０質量％となるように調整されることがより好ましく、３０〜７５質量％となるように調整されることがさらに好ましい。この範囲とすることにより、光遮蔽性が良好な光反射フィルム１０ａが得られる。
【００５８】
なお、第２の金属酸化物粒子は、高屈折率層用塗布液に対して単分散であることが好ましい。
【００５９】
（保護剤）
保護剤は、第１の無機酸化物粒子または第２の無機酸化物粒子を被覆する水溶性樹脂であり、第１の無機酸化物粒子または第２の無機酸化物粒子を溶媒に分散させ易くするための役割を有する。
【００６０】
このような保護剤としては、吸着性の観点から、ポリビニルアルコール系樹脂が好ましく、透明性および安定化の観点から、変性ポリビニルアルコールであることがさらに好ましい。この際、保護剤の重合度は、１０００〜７００であることが好ましく、２００〜５００であることがより好ましい。重合度が上記範囲にあると、第１の無機酸化物粒子または第２の無機酸化物粒子を安定化できることから好ましい。
【００６１】
また、保護剤としてポリビニルアルコールを用いる場合には、そのケン化度は、第１の無機酸化物粒子または第２の無機酸化物粒子への吸着性の観点から、９５ｍｏｌ％以上であることが好ましく、９８〜９９．５ｍｏｌ％であることがより好ましい。
【００６２】
保護剤の含有量は、第１の無機酸化物粒子または第２の無機酸化物粒子１００質量％に対して、０．１〜３０質量％であることが好ましく、０．５〜２０質量％であることがより好ましく、１〜１０質量％であることがさらに好ましい。保護剤の含有量が上記範囲内であると、低屈折率層用塗布液または高屈折率層用塗布液の液安定性が優れ、塗布性が安定することから好ましい。
【００６３】
（低屈折率層用塗布液および高屈折率層用塗布液の溶媒）
低屈折率層用塗布液および高屈折率層用塗布液の調整に用いられる溶媒が、特に限定されることはないが、水、有機溶媒、またはこれらの混合溶媒であることが好ましい。具体例としては、メタノール、エタノール、２−プロパノール、１−ブタノール等のアルコール類;酢酸エチル、酢酸ブチル、プロピレングリコールモノメチルエーテルアセテ一卜、プロピレングリコールモノエチルエーテルアセテー卜等のエステル類;ジエチルエーテル、プロピレングリコールモノメチルエーテル、エチレングリコールモノエチルエーテルなどのエーテル類；ジメチルホルムアミド、Ｎ−メチルピロリドン等のアミド類;アセトン、メチルエチルケトン、アセチルアセトン、シクロヘキサノン等のケトン類などが挙げられる。これらの溶媒は、単独で用いても、２種以上を混合して用いてもよい。
【００６４】
水溶性樹脂としてポリビニルアルコール系樹脂が用いられる場合には、水系溶媒を用いることが好ましい。また環境面、操作の簡便性などからも、水系溶媒を用いることが好ましい、水系溶媒としては、水、または水とメタノールおよびエタノールの何れかを混合した溶媒が用いられ、水が９５％以上であることがより好ましい。また、低屈折率層用塗布液および高屈折率層用塗布液がポリビニルアルコール系樹脂および水系溶媒を含む場合には、塗布後に塗膜をセットさせて層間の混合を抑制できることから好ましい。
【００６５】
（硬化剤）
硬化剤は、水溶性樹脂(例えばポリビニルアルコール系樹脂)と反応して水素結合のネットワークを形成し、これによって低屈折率層３Ｌと高屈折率層３Ｈとの層間混合を抑制する。ポリビニルアルコール系樹脂とともに用いることのできる硬化剤としては、ポリビニルアルコール系樹脂と硬化反応を起こすものであれば特に限定されることはないが、好ましい例としてホウ酸、ホウ酸塩、およびホウ砂が挙げられる。ホウ酸、ホウ酸塩、およびホウ砂は、低屈折率層用塗布液および高屈折率層用塗布液に対して、水溶液の形態で添加される。
【００６６】
特に、高屈折率層３Ｈおよび低屈折率層３Ｌの多層重層を、コーターで塗布した後、一度塗膜の膜面温度を１５℃程度に冷やし、次いで膜面を乾燥させる、いわゆるセット系塗布プロセスにより形成する場合には、硬化剤を用いることによって層間混合を効果的に抑制することができる。
【００６７】
このような硬化剤は、水溶性樹脂(例えばポリビ、二アルコール樹脂)１ｇに対して、１〜６００ｍｇであることが好ましく、１００〜６００ｍｇであることがより好ましい。
【００６８】
（その他の添加剤）
低屈折率層用塗布液および高屈折率層用塗布液には、それぞれ個別に必要に応じたその他の添加剤を含んでいてもよい。その他の添加剤としては、例えば、蛍光増白剤、ｐＨ調整剤、消泡剤、ジエチレングリコール等の潤滑剤、防腐剤、帯電防止剤、マット剤等が挙げられる。ｐＨ調整剤としては、硫酸、リン酸、酢酸、クエン酸、水酸化ナトリウム、水酸化カリウム、炭酸カリウム等が例示される。また低屈折率層用塗布液および高屈折率層用塗布液には、水溶性樹脂の他にもその他の樹脂が含有されていてもよく、その他の樹脂として例えばウレタン樹脂が含有されていてもよい。
【００６９】
−低屈折率層用塗布液および高屈折率層用塗布液の塗布、乾燥−
次に、樹脂基材１の一主面上に、調製した低屈折率層用塗布液および高屈折率層用塗布液を塗布、乾燥することで光反射層３を形成する。具体的には以下の形態が挙げられる。（１）樹脂基材１の一主面上に、高屈折率層用塗布液および低屈折率層用塗布液のいずれか一方を塗布し、乾燥して層を形成し、その後もう一方の塗布液をこの層上に塗布し、乾燥して層を形成し、これを所望の数だけ交互に繰り返す逐次塗布法。（２）樹脂基材１の一主面上に、高屈折率層用塗布液と低屈折率層用塗布液とを重層塗布した後乾燥する工程を繰り返す逐次重層塗布方法。（３）樹脂基材１の一主面上に高屈折率層用塗布液と低屈折率層用塗布液とを、交互に同時重層塗布し、乾燥する同時重層塗布法。以上のうち、より簡便な製造プロセスとなる（３）の同時重層塗布法が好ましく適用される。
【００７０】
塗布方式としては、例えば、ロールコーテイング法、ロツドバーコーティング法、エアナイフコーティング法、スプレーコーテイング法、カーテン塗布方法、あるいは米国特許第２７６１４１９号、米国特許第２７６１７１９号に記載のホッパーを使用するスライドビード塗布方法、エクストルージョンコート法等が好ましく用いられる。
【００７１】
（３）の同時重層塗布を行う際の高屈折率層用塗布液および低屈折率層用塗布液の粘度としては、特に制限されないが、スライドビード塗布方式を用いる場合には、４５℃における粘度が５〜１００ｍＰａ・ｓであることが好ましく、１０〜５０ｍＰａ・ｓであることがさらに好ましい。また、力一テン塗布方式を用いる場合には、４５℃における粘度が５〜１２００ｍＰａ・ｓであることが好ましく、２５〜５００ｍＰａ・ｓであることがさらに好ましい。
【００７２】
なお、高屈折率層用塗布液および低屈折率層用塗布液は、１５℃における粘度が、１００ｍＰａ・ｓ以上であることが好ましく、１００〜３００００ｍＰａ・ｓであることがより好ましく、３０００〜３００００ｍＰａ・ｓであることがさらに好ましく、１００００〜３００００ｍＰａ・ｓであることが最も好ましい。
【００７３】
高屈折率層用塗布液および低屈折率層用塗布液を塗布する際の温度条件は、特に限定されることはないが、例えば、高屈折率層用塗布液および低屈折率層用塗布液を３０〜６０℃に加温して用いる。
【００７４】
樹脂基材１の一主面上に塗布した高屈折率層用塗布液および低屈折率層用塗布液の乾燥温度は、３０℃以上であることが好ましい。例えば、湿球温度５〜５０℃、膜面温度３０〜１００℃（好ましくは１０〜５０℃）で乾燥することが好ましい。乾燥方法としては、温風乾燥、赤外乾燥、マイクロ波乾燥が例示され、単一プロセスで行っても、多段プロセスで行ってもよいが、乾燥は好ましくは多段プロセスで行われる。この場合には、［恒率乾燥部の温度］＜［減率乾燥部の温度］とすることがより好ましい。恒率乾燥部の温度範囲は３０〜６０℃、減率乾燥部の温度範囲は５０〜１００℃とすることが好ましい。
【００７５】
なお、塗布後、乾燥前にセット工程を行ってもよい。セット工程とは、塗布によって得られた高屈折率層用塗布液および低屈折率層用塗布液の塗膜を乾燥前に冷却する工程をいう。セット工程を行うことで、塗膜の粘度が向上し、またはゲル化することで、各層間および各層内の物質の流動性が低下する。これにより、層間の混合を防止し、塗膜均一性が向上する。
【００７６】
セット工程は、例えば、高屈折率層用塗布液および低屈折率層用塗布液の塗膜に対して冷風を吹き付けて冷却を行う。この際、冷風の温度は、０〜２５℃であることが好ましく、５〜１０℃であることがより好ましい。
【００７７】
またセット工程において、塗膜が冷風に晒される時間は、塗膜の搬送速度にもよるが、好ましくは１０〜３６０秒、より好ましく１０〜３００秒、さらに好ましくは１０〜１２０秒である。
【００７８】
セット工程が完了するまでの時間(セット時間)は、５分以内であることが好ましく、２分以内であることがより好ましい。セット時間が５分以内であると、高屈折率層用塗布液および低屈折率層用塗布液の塗膜中のいける無機酸化物粒子（第１無機酸化物粒子または第２無機酸化物粒子）の層間拡散を抑制し、低屈折率層３Ｌと高屈折率層３Ｈとの間の屈折率差が大きくなることから好ましい。セット時間は、水溶性樹脂や、無機酸化物粒子（第１無機酸化物粒子または第２無機酸化物粒子）等の種類および濃度等を適宜調節することで制御することができる。なお、「セット工程の完了」とは、塗膜の表面に指を押し付けたときに指に塗膜成分が付着しない状態をいう。
【００７９】
［ハードコート層５の形成］
樹脂基材１の他主面上に形成するハードコート層５は、光反射フィルム１０ａの露出面に耐擦傷性を付与するための層である。樹脂基材１の他主面上にハードコート層５を形成する方法は、特に限定されないが、例えばハードコート層用塗布液を調製した後、塗布液を塗布および乾燥させ、乾燥中または乾燥後に加熱および活性エネルギー線の照射の少なくとも一方を施すことで形成される。このようなハードコート層５の形成は、以下のように行う。
【００８０】
−ハードコート層用塗布液の調整−
ハードコート層用塗布液の調製方法は、特に限定されず、ハードコート剤、溶媒、およびその他の添加剤を、撹拌混合する方法が挙げられる。混合の際、各成分の混合順は特に限定されず、撹拌しながら各成分を順次混合してもよいし、一度に混合して撹拌してもよく、溶媒の量を調整することにより、塗布液の粘度を適宜に調整する。以下、ハードコート層用塗布液の調整に用いるハードコート剤、溶媒、その他の添加剤をこの順に説明する。
【００８１】
（ハードコート剤）
ハードコート剤としては、活性エネルギー線硬化樹脂が用いられる。その他、必要に応じて活性エネルギー線硬化樹脂とともに熱硬化樹脂等を用いてもよい。なお、ここで「活性エネルギ一線」とは、紫外線や電子線等の活性線を表し、好ましくは紫外線を意昧する。
【００８２】
活性エネルギー線硬化性樹脂が特に限定されることはないが、エチレン性不飽和二重結合を有するモノマーを含むものであることが好ましく、紫外線硬化性樹脂であることがより好ましい。紫外線硬化樹脂が特に限定されることはないが、紫外線硬化型(メタ)アクリレート系樹脂を用いることが好ましい。紫外線硬化型(メタ)アクリレート系樹脂としては、紫外線硬化型ウレタン(メタ)アクリレート樹脂、紫外線硬化型ポリエステル(メタ)アクリレート樹脂、紫外線硬化型エポキシ(メタ)アクリレート樹脂、紫外線硬化型ポリオール(メタ)アクリレート樹脂等が挙げられる。
【００８３】
これらの活性エネルギー線硬化樹脂および熱硬化性樹脂は、１種類を単独で用いてもよく、２種以上を混合して用いてもよい。
【００８４】
熱硬化性樹脂が特に限定されることはないが、ポリシロキサン等の無機系材料が挙げられる。
【００８５】
（ハードコート層用塗布液の溶媒）
溶媒は、特に制限されないが、酢酸メチル、ブロピレングリコールモノメチルエーテル、メチルエチルケトン、酢酸エチル等が用いられうる。
【００８６】
（その他の添加剤）
ハードコート層用塗布液には、必要に応じて公知の添加剤を使用することができる。好ましい添加剤としては、赤外線を吸収または反射できる色素または顔料が挙げられる。
【００８７】
−ハードコート層用塗布液の塗布−
樹脂基材１の他主面上に対するハードコート層用塗布液の塗布方法が特に限定されることはないが、一例としてグラビアコート法が適用される。ここでは、最終的に形成されるハードコート層５が１〜１０μｍ程度の膜厚となるように、好ましくは２〜５μｍ程度の膜厚となるように、ハードコート層用塗布液を塗布する。
【００８８】
−塗布膜の乾燥−
樹脂基材１の他主面上に塗布したハードコート層用塗布液の乾燥方法が特に限定されることはないが、加熱、温風の送風等による乾燥方法が例示される。乾燥温度は、３０〜１１０℃であることが好ましい。
【００８９】
−加熱、活性エネルギー線の照射−
樹脂基材１の他主面上に塗布し乾燥させたハードコート層用塗布液の液膜に対して、活性エネルギ一線(例えば紫外線ランプ等)を照射する。これにより、活性エネルギー線硬化性樹脂を架橋させてハードコート層５を形成する。
【００９０】
ハードコート層用塗布液が熱硬化性樹脂を含む場合には、樹脂基材１の他主面上に塗布し乾燥させたハードコート層用塗布液の液膜を加熱する。これにより、熱硬化性樹脂の硬化を進める。この際の加熱温度は、２０〜１２０℃であることが好ましく、５０〜１００℃であることがより好ましい。なお、ハードコート層用塗布液が熱硬化性樹脂を含む場合には、樹脂基材１の他主面上にハードコート層用塗布液を塗布した後、乾燥させる段階で乾燥温度および乾燥時間を調節することにより、乾燥と同時に加熱を行ってもよい。
【００９１】
＜光学積層体１０の熱処理工程＞
次に、図１Ｂに示すように、ハードコート層５、樹脂基材１、および低屈折率層３Ｌと高屈折率層３Ｈとを交互に積層した光反射層３で構成された光学積層体１０に対し、熱処理を施すことにより光反射フィルム１０ａを形成する。この熱処理工程では、熱処理前の光学積層体１０の色に対する、熱処理後の光学積層体１０の色の変化を指標とした熱処理を行うところが特徴的である。
【００９２】
この熱処理工程は、ＣＩＥ１９７６Ｌ＊ａ＊ｂ＊色空間における、熱処理前の光学積層体１０の色（Ｌ＊ａ＊ｂ＊）に対する、熱処理後の光学積層体１０の色（Ｌ＊ａ＊ｂ＊）の色差ΔＥ＊ａｂを、０．５≦ΔＥ＊ａｂ≦１０．０の範囲で変化させるように行う。
【００９３】
また熱処理工程は、光学積層体１０のＬ＊ａ＊ｂ＊色空間における色座標ｂ＊の差Δｂ＊を、Δｂ＊≦−０．５の範囲で変化させるように行うことが好ましい。
【００９４】
なお、光学積層体１０のＣＩＥ１９７６Ｌ＊ａ＊ｂ＊色空間の色（Ｌ＊ａ＊ｂ＊）は、例えば分光光度計を用いて光学積層体１０の分光透過率を測定し、測定した値から算出することができる。
【００９５】
以上のような熱処理は、例えば６０℃以上、１３０℃以下の環境下に光学積層体１０を２分以上保持することによって実施される。このような温度条件においての熱処理時間は、４８時間以下で設定される。２分以上の熱処理を実施することで、光反射層３の変質を防止でき、４８時間の熱処理であれば光反射層３の変質をさらに確実に防止できる。またこの熱処理は、光反射層３の変質を防止する効果が得にくくなるため、１週間を超えて実施する必要はない。
【００９６】
＜第１実施形態の効果＞
以上のような光反射フィルム１０ａの製造方法によれば、水溶性樹脂および無機酸化物粒子を用いた光反射層３を有する光学積層体１０を形成した後、この光学積層体１０に対して色差ΔＥ＊ａｂを指標とした熱処理を施すことにより、下記実施例で示されるように、長期間の使用においての無機酸化物粒子の変質による変色や脆化が抑制され長期信頼性に優れた光反射フィルム１０ａを製造することが可能である。ここで、水溶性樹脂と無機酸化物粒子とを含む光反射層３では、長期の使用において経時的に無機酸化物粒子の表面が変質したり、無機酸化物粒子の表面で光反射層３内の樹脂が反応して分解が進むと考えられるが、熱処理によって光学積層体１０をある程度以上に変色させることにより、無機酸化物粒子の表面において樹脂が硬化し、また光反射層３内の溶剤が除去される。したがって、熱処理によって光学積層体１０を上述した範囲で変色させることにより、上述した変質や分解がそれ以上進むことを抑えた光反射フィルム１０ａを得ることが可能になるのである。
【００９７】
≪第２実施形態：粘着層付き光反射フィルムの製造方法の第１例≫
図２は、第２実施形態を説明する断面模式図である。この図に示す光反射フィルムの製造方法は、ウェットプロセスを適用して粘着層付き光反射フィルムを製造する方法の第１例である。第２実施形態の製造方法は、先ず、図２Ａに示すようにハードコート層５、樹脂基材１、および光反射層３を積層した積層体１０’を形成する。その一方、セパレータ１１の一主面側に粘着層１３を形成する。次いで、図２Ｂに示すように積層体１０’の光反射層３に対して、セパレータ１１上の粘着層１３を張り合わせ、粘着層付き光学積層体２０を形成する。その後、図２Ｃに示すように、粘着層付き光学積層体２０を熱処理することにより、粘着層付き光反射フィルム２０ａを作製する。以下、各図面に示す工程の詳細を説明する。
【００９８】
＜積層体１０’の形成＞
先ず、図２Ａに示す積層体１０’の形成を、第１実施形態において図１Ａを用いて説明した光学積層体１０の形成と同様に行なう。
【００９９】
＜粘着層１３の形成＞
また図２Ａに示すように、セパレータ１１を用意し、セパレータ１１の一主面側に粘着層１３を形成する。この粘着層１３は、厚さ０．３〜３μｍで有ることが好ましく、０．５〜２μｍであることがより好ましい。粘着層１３の形成は、次に詳細に説明するように、先ず粘着層用塗布液を調整し、この粘着層用塗布液をセパレータ１１上に塗布して乾燥させることによって行う。
【０１００】
−粘着層用塗布液の調整−
粘着層用塗布液の調整方法は、特に制限されず、粘着性樹脂、溶媒、必要に応じて無機酸化物粒子、ジルコニウム化合物、熱線吸収粒子、およびその他の添加剤を、撹拌混合する方法が挙げられる。各成分の混合順は特に限定されず、撹拌しながら各成分を順次混合してもよいし、一度に混合して撹拌してもよい。これらの各塗布液は、溶媒の量を調整することにより、適当な粘度に調整する。
【０１０１】
以下、粘着層用塗布液に用いられる水溶性樹脂、粘着性樹脂、溶媒、必要に応じて添加される無機酸化物粒子、ジルコニウム化合物、熱線吸収粒子、およびその他の添加剤を、この順に説明する。
【０１０２】
（粘着性樹脂）
粘着層用塗布液に用いられる粘着性樹脂は、ポリビニルアセタール樹脂、アクリル樹脂、およびウレタン樹脂からなる群から選択される少なくとも1種が用いられる。
【０１０３】
ポリビニルアセタール樹脂とは、ポリビニルアルコールの水酸基の少なくとも1つをアルデヒドと反応させてアセタール化した樹脂である。ポリビ、ニルアセタール樹脂の具体例としては、ポリビニルホルマール、ポリビニルブチラール等のポリビニルアルコール;部分的にホルマル化したポリビニルブチラール等の部分ホルマル化ポリビニルアルコール;ポリビニルブチラールアセタール等の共重合アセタール等が挙げられる。これらのポリビニルアセタール樹脂は、その他の繰り返し単位を含有していてもよい。
【０１０４】
これらのポリビニルアセタール樹脂は、自ら調製しても、市販品を用いてもよい。自ら調製する場合には、公知の手法が用いられる。当該公知の手法としては、例えば、ポリビニルアルコールを、塩酸や硫酸のような酸触媒の存在下でアルデヒドと反応させる方法等が挙げられる。
【０１０５】
ポリビニルアセタール樹脂のアセタール化率は、光反射層３との密着性が十分に得られ程度とする。アセタール化率は、ポリビニルアルコール、アルデヒド、触媒等の種類、添加量、反応温度等を適宜調節することで制御することができる。なお、一般に、アセタール化率はその値が高いほど水に溶解する傾向にある。
【０１０６】
アクリル樹脂とは、アクリル系モノマーをポリマーの構成成分とする樹脂である。当該アクリル系モノマーとしては、特に制限されないが、アクリル酸、メタクリル酸、アクリルアミド、メタクリルアミド、アクリル酸エステル、メタクリル酸エステル、アミノ基置換アルキルアクリレート、アミノ基置換アルキルメタクリレート、エポキシ基含有アクリレート、置換アクリルアミド、置換メタクリルアミド、アクリル酸の塩、メタクリル酸の塩等が挙げられる。
【０１０７】
ここで用いるアクリル樹脂としては、塗布性の観点から、水系のものが好ましく、アクリル水溶液またはアクリルエマルジョンが好ましく、透明性の観点からアクリル水溶液を用いることがより好ましい。アクリル水溶液の場合には、水溶性の観点から、アクリル樹脂が変性されていることが好ましい。また、アクリルエマルジョンについては様々なものが市販されているが、成膜性の観点から、Ｔｇが２０℃以下、透明性の観点からは粒径が１００ｎｍ以下であることが好ましい。
【０１０８】
ウレタン樹脂とは、ウレタン結合を介して形成される樹脂である。ウレタン樹脂としては、スルホン酸アルカリ塩基や力ルボン酸アミン塩基を有する親水性ポリウレタン樹脂を用いることが好ましい。当該親水性ポリウレタン樹脂としては、ポリエチレングリコールージフェニルメタンジイソシアネー卜−エチレンジアミン、ジメチロールプロピオン酸アミン塩系ポリウレタン等が挙げられる。
【０１０９】
ここで用いるウレタン樹脂としては、塗布性の観点から、水系のものが好ましく、ウレタンエマルジョンが好ましい。ウレタンエマルジョンについては様々なものが市販されているが、成膜性の観点からＴｇが２０℃以下、透明性の観点からは粒径が１００ｎｍ以下であることが好ましい。
【０１１０】
以上のようなポリビニルアセタール樹脂、アクリル樹脂、およびウレタン樹脂は、１種類を単独で用いても、２種以上を混合して用いてもよい。
【０１１１】
粘着層１３が、ポリビニルアセタール樹脂、アクリル樹脂、およびウレタン樹脂からなる群から選択される少なくとも１種を含む場合、上述の光反射層３との密着性が向上する。
【０１１２】
（粘着層用塗布液の溶媒）
粘着層用塗布液の溶媒は、特に制限されないが、上述した低屈折率層用塗布液および高屈折率用塗布液と同様のものが用いられる。
【０１１３】
（無機酸化物粒子）
粘着層用塗布液に必要に応じて含有させる無機酸化物粒子は、特に制限されないが、上述した第１の無機酸化物粒子および第２の無機酸化物粒子が用いられうる。これらのうち、密着性、透明性の観点から、二酸化ケイ素、アルミナを用いることが好ましい。粘着層用塗布液に含有される無機酸化物粒子の粒径は、１００ｎｍ以下であることが好ましく、３〜３０ｎｍであることがより好ましい。粒径が１００ｎｍ以下であると、透明性に優れることから好ましい。
【０１１４】
無機酸化物粒子は、粘着層１３中の含有量が、粘着層１３の全固形分１００質量％中、３〜３０質量％となるように粘着層用塗布液中に含有させることが好ましく、５〜２５質量％であることがより好ましい。
【０１１５】
粘着層１３に対して無機酸化物粒子を含有させることで、粘着層１３を構成する粘着性樹脂の親水性基が光反射層３内に溶出し、光反射性に影響を与えることを防止できる。また、粘着性樹脂の膨潤を抑えることができ、耐久性が向上する。
【０１１６】
（ジルコニウム化合物）
粘着層用塗布液に必要に応じて含有されるジルコニウム化合物は、粘着層１３と光反射層３との密着性を向上させるためのものである。ここで用いられるジルコニウム化合物としては、特に制限されないが、水系であることが好ましい。具体的なジルコニウム化合物としては、酸塩化ジルコニウムＺｒＯＣｌ２、ＺｒＯ（ＯＨ）Ｃｌ、オキシ硝酸ジルコニウムＺｒＯ（ＮＯ３）２、炭酸ジルコニウムアンモニウム（ＮＨ４）２Ｚｒ（ＯＨ）２（ＣＯ３）２、酢酸ジルコニウムＺｒＯ（Ｃ２Ｈ３Ｏ２）２等が挙げられる。ジルコニウム化合物は市販品を使用してもよく、ｐＨが５以上であるものが好ましい。ｐＨは、酸やアルカリで調整することもできる。
【０１１７】
（熱線吸収粒子）
粘着層用塗布液に必要に応じて含有される熱線吸収粒子は、金属酸化物粒子であることが好ましく、酸化錫、酸化亜鉛、酸化チタン、酸化タングステン及び酸化インジウム等が挙げられる。粒子の具体例としては、アルミニウムドープ酸化錫粒子、インジウムドープ酸化錫粒子、アンチモンドープ酸化錫（ＡＴＯ)粒子、ガリウムドープ酸化亜鉛(ＧＺＯ)粒子、インジウムドープ酸化亜鉛(ＩＺＯ)粒子、アルミニウムドープ酸化亜鉛（ＡＺＯ)粒子、ニオブドープ酸化チタン粒子、ナトリウムドープ酸化タングステン粒子、セシウムドープ酸化タングステン粒子、タリウムド-プ酸化タングステン粒子、ルビジウムド-プ酸化タングステン粒子、錫ドープ酸化インジウム(ＩＴＯ）粒子、錫ドープ酸化亜鉛粒子、および珪素ドープ酸化亜鉛粒子等が挙げられる。
【０１１８】
赤外遮蔽性をより一層高める観点からは、熱線吸収粒子は、錫ドープ酸化インジウム粒子(ＩＴＯ)、アンチモンドープ酸化錫粒子(ＡＴＯ)、およびアルミニウムドープ酸化亜鉛粒子(ＡＺＯ)からなる群から選択された少なくとも一種であることが好ましく、アルミニウムド-プ酸化亜鉛粒子であることがさらに好ましい。
【０１１９】
熱線吸収粒子の体積平均粒子径は特に限定されないが、１〜５０ｎｍが好ましく、２〜４０ｎｍがさらに好ましく、３〜３０ｎｍが特に好ましい。
【０１２０】
（その他の添加剤）
粘着層用塗布液に必要に応じて含有されるその他の添加材としては、光安定化剤、紫外線吸収剤、退色防止剤、蛍光増白剤、pH調整剤、消泡剤、潤滑剤、防腐剤、帯電防止剤、マット剤等が挙げられる。
【０１２１】
−粘着層用塗布液の塗布、乾燥−
セパレータ１１上への粘着層用塗布液の塗布、乾燥は、上述した低屈折率層用塗布液および高屈折率層用塗布液の塗布、乾燥と同様に行うことができ、これにより、セパレータ１１上に粘着層１３を形成する。
【０１２２】
＜粘着層付き光学積層体２０の形成＞
次に図２Ｂに示すように、積層体１０’の光反射層３に対して、セパレータ１１上の粘着層１３を張り合わせ、粘着層付き光学積層体２０を形成する。
【０１２３】
＜粘着層付き光学積層体２０の熱処理工程＞
その後、図２Ｃに示すように、粘着層付き光学積層体２０に対して熱処理を施すことにより、粘着層付き光反射フィルム２０ａを作製する。この熱処理工程は、第１実施形態において図１Ｂを用いて説明した熱処理工程と同様に行なえばよい。このためここでの詳細な説明は省略する。
【０１２４】
＜第２実施形態の効果＞
以上のような第２実施形態の製造方法であっても水溶性樹脂および無機酸化物粒を用いた光反射層３を有する光学積層体２０を形成した後、この光学積層体２０に対して色差ΔＥ＊ａｂを指標とした熱処理を施すことにより、第１実施形態と同様の効果を得ることができる。
【０１２５】
≪第３実施形態：粘着層付き光反射フィルムの製造方法の第２例≫
図３は、第３実施形態を説明する断面模式図である。この図に示す光反射フィルムの製造方法は、ウェットプロセスを適用して粘着層付き光反射フィルムを製造する方法の第２例である。この第３実施形態の製造方法が、第２実施形態の製造方法と異なるところは、粘着層付き光学積層体２０の形成手順にあり、その後の熱処理工程は、第１実施形態および第２実施形態と同様におこなうことができる。以下、粘着層付き光学積層体２０の形成を説明する。
【０１２６】
＜粘着層付き光学積層体２０の形成＞
先ず図３Ａに示すように、樹脂基材１の一主面側に、光反射層３を形成し、光反射層３上に粘着層１３を形成する。一方、樹脂基材１の他主面側にハードコート層５を形成する。
【０１２７】
その後図３Ｂに示すように、さらに粘着層１３上にセパレータ１１を張り合わせる。これにより、ハードコート層５、樹脂基材１、光反射層３、粘着層１３、およびセパレータ１１を積層した粘着層付き光学積層体２０を形成する。
【０１２８】
以上の形成手順のうち、樹脂基材１の一主面側への光反射層３の形成、および樹脂基材１の他主面側へのハードコート層５の形成は、第１実施形態で説明したと同様に行なえばよい。また、光反射層３上への粘着層１３の形成は、第２実施形態で説明したセパレータ１１上への粘着層１３の形成と同様に行なえばよい。また、樹脂基材１の他主面側へのハードコート層５の形成は、光反射層３の形成前、または光反射層３を形成した後で粘着層１３を形成する前、または粘着層１３上にセパレータ１１を張り合わせた後の何れかのタイミングで行なえばよい。
【０１２９】
＜粘着層付き光学積層体２０の熱処理工程＞
次に、図３Ｃに示すように、粘着層付き光学積層体２０に対して、他の実施形態と同様に熱処理を施し、粘着層付き光反射フィルム２０ａを形成する。
【０１３０】
＜第３実施形態の効果＞
以上のような第３実施形態の製造方法であっても水溶性樹脂および無機酸化物粒を用いた光反射層３を有する光学積層体２０を形成した後、この光学積層体２０に対して色差ΔＥ＊ａｂを指標とした熱処理を施すことにより、第１実施形態と同様の効果を得ることができる。
【０１３１】
≪変形例≫
以上の各実施形態においては、樹脂基材１の一主面上のみに光反射層３を設けた構成を説明したが、本発明は樹脂基材１の両面に光反射層３を設けた構成の光反射フィルムの製造にも適用可能である。この場合、樹脂基材１の両面に光反射層３を形成し、次いで一方の光反射層３の上部にハードコート層５を形成して光学積層体を形成する。その後、この光学積層体に対して、上述した熱処理工程を実施すればよく、これにより同様の効果を得ることができる。
【０１３２】
また、樹脂基材１の両面に光反射層３を有し、さらに粘着層１３を設けた光学反射フィルムを作製する場合であれば、樹脂基材１の両面に光反射層３を形成し、次いで一方の光反射層３の上部にハードコート層５を形成した後、ハードコート層５上またはハードコート層５で覆われていない側の光反射層３上に粘着層１３を形成し、これをセパレータ１１で覆って光学積層体を形成する。その後、この光学積層体に対して、上述した熱処理工程を実施すればよい。なお、この場合、セパレータ１１上に形成した粘着層１３を貼り合わせて光学積層体を形成してもよく、これにより同様の効果を得ることができる。
【０１３３】
さらに以上の各実施形態においては、樹脂基材１の他主面上にハードコート層５を設けた構成を説明したが、本発明は、樹脂基材１の一主面上に光反射層３とハードコート層５をこの順に設けた光学積層体を形成し、この光学積層体に対して上述した熱処理工程を実施してもよく、これにより同様の効果を得ることができる。
【実施例】
【０１３４】
以下、実施例を挙げて本発明を具体的に説明するが、本発明はこれらに限定されるものではない。なお、実施例において「部」の表示を用いるが、特に断りがない限り「質量部」を表す。
【０１３５】
≪試料１の光学反射フィルムの作製≫
＜光学積層体の形成＞
［樹脂基材の準備］
樹脂基材として、ポリエチレンテレフタレートフィルム(Ａ４３００、両面易接着層、厚さ：５０μｍ、長さ２００ｍ×幅２１０ｍｍ、東洋紡績株式会社製)を準備した。
【０１３６】
［光反射層の形成］
樹脂基材の一主面上に湿式成膜法を適用し、以下のようにして光反射層を形成した。
【０１３７】
−低屈折率層用塗布液の調整−
４３０部のコロイダルシリ力（１０質量％）(スノーテックスＯＸＡ；日産化学工業株式会社製)、１５０部のホウ酸水溶液（３質量％）、８５部の水、３００部のポリビニルアルコール（４質量％）(ＪＰ−４５；重合度：４５００；ケン化度：８８ｍｏｌ％；日本酢ビ・ポバール株式会社製)、３部の界面活性剤（５質量％）(ソフタゾリンＬＳＢ−Ｒ；川研ファインケミカル株式会社製)、を４５℃でこの順に混ぜ合わせた。そして、純水で１０００部に仕上げ、低屈折率層用塗布液を調製した。
【０１３８】
−高屈折率層用塗布液の調整−
あらかじめ調整したシリ力変性酸化チタン粒子のゾル水分散液に、溶媒他を添加して高屈折率層用塗布液を調整した。シリ力変性酸化チタン粒子のゾル水分散液は以下のように調製した。
【０１３９】
先ず、硫酸チタン水溶液を公知の手法により熱加水分解して酸化チタン水和物を得た。得られた酸化チタン水和物を水に懸濁させて、水性懸濁液(ＴｉＯ２濃度：１００ｇ／Ｌ)１０Ｌを得た。これに水酸化ナトリウム水溶液(濃度１０ｍｏｌ／Ｌ)３０Ｌを撹拌下で添加し、９０℃に昇温して５時間熟成した。得られた溶液を塩酸で中和し、ろ過、水洗することで、塩基処理チタン化合物を得た。
【０１４０】
次に、塩基処理チタン化合物をＴｉＯ２濃度２０ｇ／Ｌになるように純粋に懸濁させて撹拌した。撹拌下、ＴｉＯ２量に対して０．４ｍｏｌ％の量のクエン酸を添加した。９５℃まで昇温し、濃塩酸を塩酸濃度３０ｇ／Ｌとなるように加え、液温を維持して３時間撹拌した。ここで、得られた混合液のｐＨおよびゼータ電位を測定したところ、ｐＨは１．４、ゼータ電位は＋４０ｍＶであった。また、ゼータサイザ一ナノ(マルバーン社製)により粒径測定を行ったところ、体積平均粒径は３５ｎｍ、単分散度は１６％であった。
【０１４１】
ルチル型酸化チタン粒子を含む２０．０質量％酸化チタンゾル水系分散液１ｋｇに純水１ｋｇを添加し、１０．０質量％酸化チタンゾル水系分散液を調製した。
【０１４２】
調整した１０．０質量％酸化チタンゾル水系分散液０．５ｋｇに、純水２ｋｇを加えた後、９０℃に加熱した。その後、ＳｉＯ２濃度が２．０質量％のケイ酸水溶液１．３ｋｇを徐々に添加した。得られた分散液をオートクレーブ中、１７５℃で１８時間の加熱処理を行い、さらに濃縮することで、ＳｉＯ２で被覆されたルチル型構造を有する酸化チタンを含む、２０質量％のシリ力変性酸化チタン粒子のゾル水分散液を得た。
【０１４３】
調製したシリ力変性酸化チタン粒子のゾル水分散液に溶媒等を添加して高屈折率層用塗布液を調製した。具体的には、３２０部のシリ力変性酸化チタン粒子のゾル水分散液（２０．０質量％）、１２０部のクエン酸水溶液(１．９２質量％）、２０部のポリビニルアルコール（１０質量％）(ＰＶＡ−１０３、重合度：３００、ケン化度：９９ｍｏｌ％、株式会社クラレ製)、１００部のホウ酸水溶液（３質量％）、３５０部のポリビニルアルコール(４質量％)（ＰＶＡ−１２４、重合度：２４００、ケン化度：８８ｍｏｌ％、株式会社クラレ製)、１部の界面活性剤（５質量％)（ソフタゾリンＬＳＢ−Ｒ、川研ファインケミカル株式会社製）を、４５℃でこの順に添加した。そして、純水で１０００部に仕上げ、高屈折率層用塗布液を調製した。
【０１４４】
−塗布、乾燥−
９層重層塗布可能なスライドホッパー塗布装置を用い、低屈折率層用塗布液および高屈折率層用塗布液を４５℃に保温しながら、４５℃に加温した樹脂基材の一主面上に、９層の同時重層塗布を行った。この際、最下層および最上層は低屈折率層とし、それ以外は低屈折率層および高屈折率層がそれぞれ交互に積層されるように設定した。塗布量については、乾燥時の膜厚が低屈折率層は各層１５０ｎｍ、高屈折率層は各層１３０ｎｍになるように調節した。なお、膜厚は、製造した光反射フィルムを切断し、その切断面を電子顕微鏡により観察することで確認した。この際、２つの層聞の界面を明確に観測することができない場合には、ＸＰＳ表面分析装置により得た層中に含まれるＴｉＯ２の厚さ方向のＸＰＳフロファイルにより界面を決定した。
【０１４５】
９層の同時重層塗布を行った後、塗布膜に５℃の冷風を吹き付けてセッ卜した。このとき、表面を指で触れでも指に何もつかなくなるまでの時間(セット時間)は５分であった。
【０１４６】
セット完了後、８０℃の温風を吹き付けて塗布膜を乾燥させて、低屈折率層と高屈折率層とを合計で９層積層した光反射層を得た。
【０１４７】
［粘着層の形成］
−粘着層用塗布液の調整−
１０．０質量％のポリビニルアセタール樹脂のエタノール液（ＢＸ−Ｌ、アセタール化率：６１％、積水化学工業株式会社製)１０００重量部に、ヒンダードアミン系光安定化剤（Ｔｉｎｕｖｉｎ２９２：ＢＡＳＦ社製）５重量部と、紫外線吸収剤となるインドール化合物（ＢＯＮＡＳＯＲＢ３９１２、オリエント化学工業社製)３重量部とを添加して撹拌し、粘着層用塗布液を調整した。
【０１４８】
−塗布、乾燥−
調整した粘着層用塗布液を、マイクログラビアコーターを用いて光反射層上に塗布し、７０℃で乾燥した。この際、塗布量については、乾燥後の膜厚が１μｍなる様に調整した。これにより、添加剤を含有する粘着層Ａを形成した。
【０１４９】
［ハードコート層の形成］
−ハードコート層用塗布液の調整―
７３部のペンタエリスリトールトリアクリレート(トリエステル３７％)（ＮＫエステルＡ−ＴＭＭ−３、新中村化学工業株式会社製)と、５部のイルガキュア１８４(チバ・ジャパン株式会社製)と、１部のシリコーン系界面活性剤（ＫＦ−３５１Ａ、信越化学工業株式会社製)と、１０部のプロピレングリコールモノメチルエーテルと、７０部の酢酸メチルと、７０部のメチルエチルケトンとを混合し、得られた混合液を孔径０．４μｍのポリプロピレン製フィルターでろ過して、ハードコート層用塗布液を調製した。
【０１５０】
−塗布、乾燥−
調整したハードコート層用塗布液を、マイクログラビアコーターを用いて粘着層上に塗布し、恒率乾燥区間温度５０℃、減率乾燥区間温度７０℃で乾燥した。この際、塗布量については、乾燥時の膜厚が３μｍになるように調節した。
【０１５１】
−紫外線照射−
窒素雰囲気下において、得られた塗布膜に対して紫外線ランプを用いて紫外線を照射することにより、塗布膜を硬化させた。硬化条件は、酸素濃度:１．０体積％以下、照度:１００ｍＷ／ｃｍ２、照射量：０．２Ｊ／ｃｍ２であった。
【０１５２】
以上のようにして、ハードコート層、樹脂基材、光反射層（９層）、粘着層、およびセパレータをこの順に積層し、粘着層付きの光学積層体を得た。この光学積層体を試料１の光反射フィルムとした。
【０１５３】
≪試料２の光学反射フィルムの作製≫
試料１の光反射フィルムの作製において、粘着層用塗布液の調整に用いたポリビニルアセタール樹脂を、１０．０質量％のポリビニルアセタール樹脂水溶液（ＫＷ−１、アセタール化率：９ｍｏｌ％、積水化学工業株式会社製)に変更し、添加剤を含有する粘着層Ｂを形成したことを除いては、試料１と同様にして光反射フィルムを作製した。
【０１５４】
≪試料３の光学反射フィルムの作製≫
試料１の光反射フィルムの作製において、粘着層用塗布液の調整に添加剤を用いず、添加剤を含有しない粘着層Ａ’を形成したこと以外は、試料１と同様にして光反射フィルムを作製した。
【０１５５】
≪試料４〜試料８の光学反射フィルムの作製≫
試料１の光反射フィルムの作製において、粘着層付きの光学積層体を作製した後、作製した粘着層付きの光学積層体に対して、下記表１に示す条件で熱処理を行った。この熱処理は、無風で所定の温度に調整されたゾーンにフィルムを搬送することで実施した。これにより、試料４〜試料８のそれぞれの光反射フィルムを作製した。
【０１５６】
≪試料９の光学反射フィルムの作製≫
試料３の光反射フィルムの作製において、粘着層付きの光学積層体を作製した後、下記表１に示す条件で熱処理を行った。この熱処理は、無風で所定の温度に調整されたゾーンにフィルムを搬送することで実施した。これにより、試料９の光反射フィルムを作製した。
【０１５７】
≪熱処理前後での色の測定≫
試料１〜試料９の光反射フィルムの作製においては、熱処理の前後においてＬ＊ａ＊ｂ＊色空間における色を測定した。ここでは、分光光度計（（株）島津製作所製、型番：ＵＶ−３１００ＰＣ）を用い、透過法によりＣＩＥ１９７６Ｌ＊ａ＊ｂ＊色空間におけるにおける色（Ｌ＊ａ＊ｂ＊）の測定を行った。そして、２回の測定値から色差ΔＥ＊ａｂと、差Δｂ＊とを算出した。色差ΔＥ＊ａｂの算出は、ＣＩＥ１９７６Ｌ＊ａ＊ｂ＊色空間の表色系による色差公式［ΔＥ＊ａｂ］＝［｛（ΔＬ＊）２＋（Δａ＊）２＋（Δｂ＊）２｝(1/2)］から求めた。ただし、試料１〜試料３は熱処理を行っていないため、色（Ｌ＊ａ＊ｂ＊）の測定は１回のみであるため、色差ΔＥ＊ａｂおよび差Δｂ＊はゼロ（０）である。算出した結果を下記表１に示す。
【０１５８】
≪評価≫
試料１〜試料９で作製した各光反射フィルムについて、下記の加速試験を行い、加速試験後の光反射フィルムに関して下記のように「剥がれ」、「クラック」、「色差ΔＥ＊ａｂ」の評価を行った。
【０１５９】
［加速試験］
厚さ３ｍｍの青色ガラスに対して、作製した各光反射フィルムを粘着層を介して貼り付けた。この状態で、各光反射フィルムを収容した雰囲気内を湿度６０％として、１時間で０〜６０℃の間で温度変化させた。これを１サイクルとして２０００時間（２０００サイクル）の加速試験を行った。
【０１６０】
［剥がれ］
加速試験後の各光反射フィルムを目視で観察し、下記の基準に従って剥がれを評価した。評価結果を下記表１に示す。
５：まったく剥がれは見られない
４：ルーペでは端部にやや剥がれがみられるが実用上問題ない
３：目視で端部にやや剥がれがみられる
２：はがれが内部まで進行し、実用上に支障がある
１：膜全体に剥がれが進行し、実用上に支障がある
【０１６１】
［クラック］
加速試験後の各光反射フィルムを目視で観察し、下記の基準に従ってクラックの発生を評価した。評価結果を下記表１に示す。
５：まったくクラックは見られない
４：ルーペでは端部に微小なクラックがあるが実用上問題ない
３：目視で端部に微小なクラックがみられる
２：クラックが中央部にも発生し、実用上に支障がある
１：  膜全体にクラックが発生し、実用上に支障がある
【０１６２】
［色差ΔＥ＊ａｂ］
加速試験後の各光反射フィルムに関し、上述した熱処理前後での色の測定と同様にしてＣＩＥ１９７６Ｌ＊ａ＊ｂ＊色空間におけるにおける色（Ｌ＊ａ＊ｂ＊）の測定を行った。そして、加速試験前後での色差ΔＥ＊ａｂを算出した。この結果を下記表１に示す。
【０１６３】
【表１】
2017096990.tif 000003
【０１６４】
表１に見られるように、試料４〜試料９の、光学積層体に対してＬ＊ａ＊ｂ＊色空間における色差ΔＥ＊ａｂを、０．５≦ΔＥ＊ａｂ≦１０．０の範囲で変化させる熱処理を実施した光反射フィルムは、加速試験後の剥がれ、クラック、色変化が実用レベルの範囲に低く抑えられていることが分かった。これに対して、試料４〜試料９の、光学積層体に対して、Ｌ＊ａ＊ｂ＊色空間における色差ΔＥ＊ａｂを指標とした熱処理を実施していない光反射フィルムは、加速試験後には、実用上に支障が出る程の剥がれ、クラックが発生し、また色変化も３．０以上と大きかった。
【０１６５】
さらに、試料５〜試料９の、光学積層体に対してＬ＊ａ＊ｂ＊色空間における色座標ｂ＊の差Δｂ＊を、Δｂ＊≦−０．５の範囲で変化させる熱処理を実施した光反射フィルムは、加速試験後にも剥がれ、クラックの発生がなく、色変化も色差ΔＥ＊ａｂ＜１に小さく抑えられることが確認された。
【符号の説明】
【０１６６】
１…樹脂基材
３…光反射層
３Ｌ…低屈折率層
３Ｈ…高屈折率層
５…ハードコート層
１０…光学積層体
１０ａ…光反射フィルム
１１…セパレータ
１３…粘着層
２０…粘着層付き光学積層体
２０ａ…粘着層付き光反射フィルム
【図１】
2017096990.tif 000004
【図２】
2017096990.tif 000005
【図３】
2017096990.tif 000006